СПОСОБ РАСКАТКИ ДИСКОВ
METHOD OF BURNISHING DISCS

Изобретение относится к области обработки металлов давлением и может быть использовано в авиационной и энергетической промышленности при изготовлении дисков роторов ГТД, ГТУ, роторов турбин тепловых и атомных электростанций, а также аналогичных изделий из трудно деформируемых сплавов.
Известен способ изготовления диска путем предварительной осадки заготовки и ее раскатки на колесопрокатном стане (см. кн. Бибик А.И. и др. Производство железнодорожных колес, - М.: Металлургия, 1982, - С.111-121). Недостатком способа является его ограниченная применимость и невозможность использования для раскатки жаропрочных никелевых и титановых сплавов, имеющих жесткие допуски на термомеханические параметры обработки.
Наиболее близким к предлагаемому изобретению является способ раскатки дисков ГТД, преимущественно из жаропрочных трудно деформируемых сплавов, при котором вращают цилиндрическую заготовку диска и перемещением по радиусу заготовки наклонных роликов, образующих между собой заданный калибр, придают ей заданную форму и размеры (см. Бурлаков И.А. Изготовление заготовок дисков ГТД на автоматизированной линии АЛРД - 800 / Известия МГТУ « МАМИ». - М.: -2008 - №1).
Недостатком известного способа раскатки диска являются растягивающие напряжения, возникающие в очаге деформации, которые приводят к образованию пор, трещин и разрывов в материале заготовки. Возникновение растягивающих напряжений вызвано направлением движения раскатных валков от центральной части заготовки к ее краю.
Данный способ используют для обработки материалов, обладающих мелкозернистой структурой и повышенной пластичностью. Указанные недостатки метода снижают качество изделий, режимы обработки и производительность процесса раскатки дисков.
Предложенный способ раскатки диска отличается от известного тем, что перемещение роликов по радиусу заготовки производят в направлении от края заготовки к ее оси.
Техническим результатом предложенного способа является улучшение качества изделия за счет получения микрозернистой структуры материала, уменьшения дефектов (пор, трещин и разрывов), улучшения физико-механических свойств материала, а также повышения производительности процесса раскатки дисков.
Технический результат достигается тем, что в предложенном способе раскатки дисков, при котором вращают цилиндрическую заготовку диска и перемещением по радиусу заготовки наклонных роликов, образующих между собой заданный калибр, придают ей заданную форму и размеры, перемещение роликов по радиусу заготовки производят в направлении от края заготовки к ее оси.
Изобретение поясняется фигурами 1 и 2, на которых изображены схемы раскатки дисков:
Фиг.1 - схема исходного положения раскатных роликов и заготовки перед процессом раскатки;
Фиг.2 - процесс раскатки заготовки двумя роликами.
Способ раскатки дисков реализуется следующим образом. Предварительно нагретую заготовку 1 помещают в рабочую печь, в которой поддерживается требуемая температура, необходимая для горячей пластической деформации. Обрабатываемую заготовку 1 закрепляют и фиксируют в центральных пинолях 2 при помощи оси 3, подводят образующие между собой заданный калибр наклонные раскатные ролики 4, закрепленные в оправках 5.
Заготовке 1 диска передается вращение двумя центральными пинолями 2. Раскатывают заготовку диска раскатными роликами 4, расположенными под углом β с разных сторон заготовки. Суппорт с закрепленными в нем оправками 5 осуществляет вращение раскатных роликов 4 и обеспечивает их осевое и радиальное перемещение при помощи установленных на нем приводов (не показан).
Формируя профиль детали, перемещают раскатные ролики 4 по радиусу заготовки диска в направлении от ее края к оси. При этом в очагах деформации создается напряженное состояние всестороннего неравномерного сжатия на всех этапах формообразования профиля заготовки. Это способствует закрытию возможных пор, трещин и разрывов в материале заготовки 1, дезинтеграции (измельчению) включений и оксикарбонитридов с одновременным получением мелкозернистой структуры с улучшенными механическими свойствами. Технологические режимы раскатки выбирают в зависимости от механических свойств материала и геометрии поковки заготовки.
В результате реализации способа повышается качество изготовления дисков, производительность процесса раскатки, улучшаются технические характеристики изделия за счет изменения схемы раскатки. В результате этого возникающие напряжения сжатия в процессе раскатки диска заменяют собой напряжения растяжения, отрицательно влияющие на качество обрабатываемого материала.